(57)【要約】【課題】  仕上がり外観をオープンからクローズまで容易に調整することができ、いずれの仕上がり外観とした場合でも、塗料を均一に塗布することができ、導管等の凹部にも好適に塗布することができる木質材の製造方法を提供する。【解決手段】  本発明の木質材の製造方法は、木質基材の表面側にクリア層を形成するクリア層形成工程を備えている。このクリア層形成工程では、いずれも、被塗装物と接触しない非接触塗装機（例えば、フローコータ、エアスプレ）を用いて、水性クリア塗料を塗布する。【特許請求の範囲】
【請求項１】
木質基材の表面側にクリア層を形成するクリア層形成工程を１または複数備える木質材の製造方法であって、
上記１または複数のクリア層形成工程では、いずれも、被塗装物と接触しない非接触塗装機を用いて、水性クリア塗料を塗布する
木質材の製造方法。
【請求項２】
請求項１に記載の木質材の製造方法であって、
前記クリア層形成工程を少なくとも２以上備える
木質材の製造方法。
【請求項３】
請求項１または請求項２に記載の木質材の製造方法であって、
前記水性クリア塗料は、紫外線硬化型の水性クリア塗料である
木質材の製造方法。
【発明の詳細な説明】
【技術分野】
【０００１】
本発明は、木質材の製造方法に関する。
【背景技術】
【０００２】
従来より、木質基材の保護、及び外観を良好とするため、木質基材表面に塗膜が形成された木質材の製造方法について、様々なものが提案されている。（例えば、特許文献１参照）。
【特許文献１】特開平１０−２１２４２９号公報
【０００３】
特許文献１では、次のような木質材の製造方法が示されている。例えば、第１の実施形態では、木質基材の表面に、下塗りとして、アクリル系水性塗料をロールコータにより２．０ｇ／（３０ｃｍ）2塗布し、熱硬化する。次いで、中塗りとして、アクリルウレタン系塗料をロールコータにより３．５ｇ／（３０ｃｍ）2塗布し、熱硬化する。次いで、表面研磨後、上塗りとして、アクリルウレタン系塗料をフローコータにより４．０ｇ／（３０ｃｍ）2塗布し、熱硬化させる。このようにして、木質基材表面にクリア塗料を塗布し、木質基材表面にクリア層を形成した木質材を製造する。
【０００４】
また、第２の実施形態では、木質基材表面に、下塗りとして、水性紫外線硬化型塗料をロールコータにより１．５ｇ／（３０ｃｍ）2塗布し、紫外線硬化する。次いで、表面研磨後、上塗りとして、ポリウレタン系塗料をエアスプレにて６．０ｇ／（３０ｃｍ）2塗布し、熱硬化させて木質材を形成する。
【発明の開示】
【発明が解決しようとする課題】
【０００５】
このように、特許文献１では、下塗りとして水性クリア塗料を用いることで、木質基材への吸い込みを抑制し、これに起因する色ムラを抑制していた。しかしながら、下塗りクリア塗料をいずれもロールコータによって塗布するため、木質基材表面の凹凸に影響され易く、クリア塗料を均一に塗布することが容易でなかった。特に、導管等の凹部内に、好適にクリア塗料を塗布することが容易でなかった。また、特許文献１では、中塗りあるいは上塗りにおいて、溶剤系のクリア塗料を用いており、環境汚染や作業環境に十分に配慮されていなかった。
【０００６】
これに対し、近年、環境汚染の低減、作業環境の改善を図るため、溶剤系の塗料に代えて無溶剤系塗料を用いるようになっている。ところが、無溶剤系塗料をロールコータ等の接触塗装機で塗布する場合、ローピング現象や塗布ムラが生じる虞があった。一方、フローコータ等の非接触塗装機で塗布する場合は、木質材の仕上がり外観を任意に調整することが困難であり、多くはクローズ仕上げとなっていた。特に、オープン仕上げにすることは極めて困難であった。これは、非接触塗装機で塗料を均一に塗布（噴射）するには、塗布（噴射）量の抑制に限界があり、オープン仕上げとすべく塗布量にまで低減することが困難なためである。換言すれば、非接触塗装機を用いてオープン仕上げとした場合には、塗料を均一に塗布することが困難であった。
【０００７】
本発明は、かかる問題点に鑑みてなされたものであって、仕上がり外観をオープンからクローズまで容易に調整することができ、いずれの仕上がり外観とした場合でも、塗料を均一に塗布することができ、導管等の凹部にも好適に塗布することができる木質材の製造方法を提供することを目的とする。
【課題を解決するための手段】
【０００８】
その解決手段は、木質基材の表面側にクリア層を形成するクリア層形成工程を１または複数備える木質材の製造方法であって、上記１または複数のクリア層形成工程では、いずれも、被塗装物と接触しない非接触塗装機を用いて、水性クリア塗料を塗布する木質材の製造方法である。
【０００９】
本発明の木質材の製造方法では、１または複数のクリア層形成工程では、いずれも、被塗装物と接触しない非接触塗装機を用いている。このため、塗装面の凹凸に影響されることなく塗料を均一に塗布することができ、被塗装物の凹部（例えば、木質基材の表面における導管等）にも好適に塗料を塗布することができる。なお、非接触塗装機としては、例えば、フローコータ、エアスプレ、エアレススプレ、真空塗装機等が挙げられる。
【００１０】
さらに、本発明の木質材の製造方法では、溶剤を含有しない水性クリア塗料を用いている。このため、環境汚染の低減や作業環境に十分に配慮した製造方法となっている。なお、水性クリア塗料としては、例えば、オリゴマーを水に分散させた水分散系のクリア塗料や、親水性のオリゴマーを水に溶解させた水溶性のクリア塗料が挙げられる。
【００１１】
さらに、水性クリア塗料では、水の添加量によって不揮発成分の含有率を調整することができる。これにより、クリア層の厚みを容易に調整することができ、オープンからクローズまでの仕上がり外観を容易に調整することができる。
さらに、クリア層の厚み調整が水性クリア塗料の不揮発成分の含有率調整によって可能となるので、いずれのクリア層形成工程においても、形成するクリア層の厚みに拘わらず、非接触塗装機にとって好適な塗布量で塗料を塗布することができる。従って、本発明の製造方法を用いることで、オープンからクローズまでのいずれの仕上がり外観とした場合でも、塗料を均一に塗布することができ、導管等の凹部にも好適に塗布することができる。
【００１２】
なお、仕上がり外観がオープンとは、クリア層の表面に、導管等の凹部に起因する凹凸が残るようにし、木質感を強調した仕上がり外観をいう。また、クローズとは、木質基材表面の導管等の凹部がクリア塗料で充填され、表面が平坦で、肉持ち感のある仕上がり外観をいう。
【００１３】
また、本発明の製造方法に用いる木質基材としては、例えば、以下のようなものが挙げられる。例えば、木質単板を、合板、パーティクルボード、ハードボード、ＭＤＦなどの木質基材に接着した複合材である。また、木質単板を、フレキシブルボード、ケイ酸カルシウム板、石膏ボード、石綿スレート板などの無機質基材に接着した複合材である。また、木質単板を、ポリプロピレン、ポリエステル、ポリ塩化ビニル、ポリカーボネート、セルロースアセテート、ＡＢＳなどのプラスチック材に接着した複合材である。また、木質無垢材や、木質無垢材からなる集成材である。
【００１４】
さらには、合板、パーティクルボード、ハードボード、ＭＤＦなどの木質基材に、各種化粧板を施した、いわゆる、低圧メラミン化粧板、ジアリルフタレート化粧板、ポリエステル化粧板、プリント化粧板、合成樹脂フィルムオーバーレイ化粧板なども挙げられる。また、木質単板、化粧フィルム、または化粧シートに塗装を施したものを、木質基材（合板、パーティクルボード、ハードボード、ＭＤＦ等）、無機質基材（フレキシブルボード、ケイ酸カルシウム板、石膏ボード、石綿スレート板等）、プラスチック材（ポリプロピレン、ポリエステル、ポリ塩化ビニル、ポリカーボネート、セルロースアセテート、ＡＢＳ等）などに接着した複合材も挙げられる。
【００１５】
また、本発明の製造方法によって製造した木質材は、例えば、床材、壁材、天井材、階段材、ドア材、縁側材、カウンター材、框材、収納材などの建材類として用いることができる。また、テーブル、机、椅子、座卓、箪笥、ドレッサー、工芸品などの家具類の材料として用いることができる。また、自動車内装材や家電製品の表面材としても用いることができる。また、楽器、スポーツ用品、玩具の材料としても用いることができる。
【００１６】
さらに、上記の木質材の製造方法であって、前記クリア層形成工程を少なくとも２以上備える木質材の製造方法とすると良い。
【００１７】
本発明の木質材の製造方法は、クリア層形成工程を少なくとも２以上備える。
ところで、無用剤系塗料を非接触塗装機によって塗装する手法では、塗料を均一に塗布（噴射）するには、塗布（噴射）量の抑制に限界があるため、多くはクローズ仕上げとなり、オープン仕上げにすることは極めて困難であった。特に、２以上のクリア層形成工程によって２以上のクリア層を形成した場合は、仕上がり外観をクローズにしかできなかった。従って、従来は、例えば、２以上のクリア層形成工程によって２以上のクリア層を形成しつつ、オープン仕上げとする場合には、接触塗装機（例えば、ロールコータ）を用いて塗布していた。このため、木質基材表面の凹凸に影響され易く、クリア塗料を均一に塗布することが容易でなかった。
【００１８】
これに対し、本発明の木質材の製造方法は、水性クリア塗料の不揮発成分の含有率を調整することでクリア層の厚みを調整することができるので、２以上のクリア層形成工程によって２以上のクリア層を形成する場合でも、オープンからクローズまでのいずれの仕上がり外観をも容易に実現することができる。しかも、非接触塗装機にとって好適な塗布量で塗布することができるため、塗料を均一に塗布することができ、導管等の凹部にも好適に塗布することができる。
【００１９】
さらに、上記いずれかの木質材の製造方法であって、前記水性クリア塗料は、紫外線硬化型の水性クリア塗料である木質材の製造方法とすると良い。
【００２０】
本発明の木質材の製造方法では、紫外線硬化型の水性クリア塗料を用いている。このため、紫外線を照射することで、水性クリア塗料を速やかに硬化することができるので、作業時間を短縮できると共に、クリア層の表面にゴミ等が付着するのを抑制することもでき、木質材の表面外観を良好とすることができる。
【００２１】
なお、紫外線硬化型の水性クリア塗料としては、紫外線硬化性官能基を有する水性樹脂を含む水性クリア塗料が挙げられる。紫外線硬化性官能基を有する水性樹脂としては、例えば、アクリレート系紫外線硬化樹脂が挙げられる。アクリレート系紫外線硬化樹脂としては、脂肪族系、芳香族系の何れであってもよく、ウレタンアクリレート系紫外線硬化型樹脂、エポキシアクリレート系紫外線硬化型樹脂、ポリエステルアクリレート系紫外線硬化型樹脂、ポリエステルアクリレート系紫外線硬化型樹脂以外の不飽和ポリエステル系紫外線硬化型樹脂、ポリエーテルアクリレート系紫外線硬化型樹脂などが挙げられる。
【００２２】
これらのアクリレート系紫外線硬化樹脂は、主成分として光重合性オリゴマーを含有し、必要に応じて光重合性モノマー等を添加しても良い。なお、光重合性オリゴマーとしては、例えば、以下のものが用いられる。
ウレタンアクリレート系紫外線硬化型樹脂では、光重合性オリゴマーとして、ウレタンアクリレートが用いられる。このウレタンアクリレートは、例えば、ジイソシアネート類とポリオール類とヒドロキシアクリレート類とを反応させることによって得られ、分子中に官能基としてアクリロイル基（ＣＨ2 ＝ＣＨＣＯ−）とウレタン結合（−ＮＨ・ＣＯＯ−）を有するプレポリマー（オリゴマー）である。
【００２３】
ジイソシアネート類としては、具体的には、ヘキサメチレンジイソシアネート［ＨＤＩ］、イソホロンジイソシアネート［ＩＰＤＩ］、メチレンビス（4-シクロヘキシルイソシアネート）［ＨＭＤＩ］、トリメチルヘキサメチレンジイソシアネート［ＴＭＨＭＤＩ］、トリレンジイソシアネート［ＴＤＩ］、4,4-ジフェニルメタンジイソシアネート［ＭＤＩ］、キシリレンジイソシアネート［ＸＤＩ］などが挙げられる。
【００２４】
ポリオール類としては、具体的には、ポリ（プロピレンオキサイド）ジオール、ポリ（プロピレンオキサイド）トリオール、ポリ（テトラメチレンオキサイド）ジオール、エトキシ化ビスフェノールＡなどが挙げられる。
ヒドロキシアクリレート類としては、具体的には、2-ヒドロキシエチルアクリレート［ＨＥＡ］、2-ヒドロキシエチルメタクリレート［ＨＥＭＡ］、2-ヒドロキシプロピルアクリレート［ＨＰＡ］、グリシドールジメタクリレート［ＧＤＭＡ］、ペンタエリスリトールトリアクリレート［ＰＥＴＡ］などが挙げられる。
【００２５】
また、エポキシアクリレート系紫外線硬化型塗料では、光重合性オリゴマーとして、エポキシアクリレートが用いられる。このエポキシアクリレートは、エピクロルヒドリン等のエポキシ化合物とアクリル酸またはメタクリル酸との反応により合成される。
【００２６】
エポキシアクリレートとしては、具体的には、ビスフェノールＡとエピクロルヒドリンとアクリル酸との反応により合成されるビスフェノールＡ型エポキシアクリレート、ビスフェノールＳとエピクロルヒドリンとアクリル酸との反応により合成されるビスフェノールＳ型エポキシアクリレート、ビスフェノールＦとエピクロルヒドリンとアクリル酸との反応により合成されるビスフェノールＦ型エポキシアクリレート、フェノールノボラックとエピクロルヒドリンとアクリル酸との反応により合成されるフェノールノボラック型エポキシアクリレートなどが挙げられる。
【００２７】
さらに、ポリエステルアクリレート系紫外線硬化型樹脂では、光重合性オリゴマーとして、ポリエステルアクリレートが用いられる。このポリエステルアクリレートは、ジオールもしくはポリオールと２塩基酸との反応により合成したポリエステルの骨格に残った水酸基に、アクリル酸を縮合して得られる。
【００２８】
ポリエステルアクリレートとしては、具体的には、無水フタル酸とプロピレンオキサイドとアクリル酸との反応により合成されるアクリレート、アジピン酸と1,6-ヘキサンジオールとアクリル酸との反応により合成されるアクリレート、トリメリット酸とジエチレングリコールとアクリル酸との反応により合成されるアクリレートなどが挙げられる。
【００２９】
また、上記のポリエステルアクリレート系紫外線硬化型樹脂以外の不飽和ポリエステル系紫外線硬化型樹脂に含まれる光重合性オリゴマーとしては、具体的には、1,2-プロピレングリコールと無水フタール酸と無水マレイン酸とからなる不飽和ポリエステル；トリメチロールプロパンジアリルエーテル（ＴＭＰＤＡ）、トリメチロールプロパントリアリルエーテル（ＴＭＰＴＡＥ）、トリアリルイソシアネート、ジアリルフタレート等のアリル基含有化合物とスチレンとが配合された不飽和ポリエステルなどが挙げられる。
【００３０】
また、水性クリア塗料には、必要に応じて、紫外線の照射によりラジカルを発生する光重合開始剤を添加するとよい。なお、光重合開始剤としては、２−ヒドロキシ−２−メチル−１−フェニルプロパン−１−オン、４−（２−ヒドロキシエトキシ）フェニル−（２−ヒドロキシ−２−プロピル）ケトン、４−ベンゾイル−Ｎ，Ｎ−ジメチル−Ｎ−（２−（１−オキソ−２−プロペニルオキシ）エチル）ベンゼンメタナミニウムブロマイド、（４−ベンゾイルベンジル）トリメチルアンモニウムクロライド、２−ヒドロキシ−３−（４−ベンゾイルフェノキシ）−Ｎ，Ｎ，Ｎ−トリメチル−１−プロパナミニウムクロライド、２−ヒドロキシ−３−（３，４−ジメチル−９−オキソ−９Ｈ−チオキサンテン−２−イロキシ）−Ｎ，Ｎ，Ｎ−トリメチル−１−プロパナミニウムクロライド等、水溶性、あるいは樹脂水溶液に溶解可能な、ラジカル重合開始剤が好ましい。
【００３１】
また、このような光重合開始剤に、公知の光増感剤をも併用することができる。かかる光増感剤もまた、アミン類、尿素類、硫黄化合物、燐化合物及び塩素化合物等のうち、水溶性、あるいは樹脂水溶液に溶解可能なものが好ましい。
【発明を実施するための最良の形態】
【００３２】
（実施形態）
次に、本発明の実施の形態（実施例１〜５）について、以下に説明する。
初めに、実施例１〜４の各工程について説明する。まず、着色工程において、水性着色塗料を木質基材の表面に塗布し、熱風乾燥して着色層を形成した。具体的には、スポンジロールコータ、リバースカキトリロール、ナチュラルロールコータの順で、これらの塗装機を用いて、木質基材の表面に水性着色塗料を２．０ｇ／（３０ｃｍ）2塗布した。その後、ヒータを用いて、水性着色塗料を熱風乾燥（１００℃×１分）し（水分除去）、着色層を形成した。
【００３３】
次に、下塗りクリア層形成工程において、着色層の表面上に下塗りクリア層を形成した。具体的には、まず、非接触塗装機を用いて、下塗りとして、紫外線硬化性官能基を有する水性樹脂を含有する水性クリア塗料を塗布した。次いで、ヒータを用いて、水分除去すべく、下塗りの水性クリア塗料を熱風乾燥（５０℃×３分）した。その後、ＵＶ乾燥機を用いて、下塗りの水性クリア塗料に２００（ｍＪ／ｃｍ2）の積算光量で紫外線を照射し、硬化させて下塗りクリア層を形成した。
【００３４】
次いで、上塗りクリア層形成工程において、上塗りクリア層を形成した。具体的には、まず、非接触塗装機を用いて、上塗りとして、紫外線硬化性官能基を有する水性樹脂を含有する水性クリア塗料を塗布した。次いで、下塗りと同様にして、上塗りの水性クリア塗料を熱風乾燥（５０℃×３分）した。その後、ＵＶ乾燥機を用いて、上塗りの水性クリア塗料に３００（ｍＪ／ｃｍ2）の積算光量で紫外線を照射し、硬化させて上塗りクリア層を形成した。
【実施例１】
【００３５】
実施例１の下塗りでは、非接触塗装機として、フローコータを用いた。このフローコータによって、水性クリア塗料を６．０ｇ／（３０ｃｍ）2塗布した。なお、下塗りの水性クリア塗料としては、ナトコ株式会社製，商品名ＩＳＴ７３２を用いた。このＩＳＴ７３２は、不揮発分４０％の水分散系塗料で、水性樹脂（ワニス成分）として、ポリウレタンアクリレート（オリゴマー）及びポリエステルアクリレート（オリゴマー）を含有している。これらの水性樹脂の平均分子量は６２００であった。
【００３６】
さらに、上塗りでも、非接触塗装機として、フローコータを用いた。このフローコータによって、水性クリア塗料を６．０ｇ／（３０ｃｍ）2塗布した。なお、上塗りの水性クリア塗料としては、ナトコ株式会社製，商品名ＩＳＴ７６０を用いた。このＩＳＴ７６０は、不揮発分４０％の水分散系塗料で、水性樹脂（ワニス成分）として、ポリウレタンアクリレート（オリゴマー）及びポリエステルアクリレート（オリゴマー）を含有している。これらの水性樹脂の平均分子量は６２００であった。また、実施例１では、上塗りの水性クリア塗料を塗布する前に、粗さ＃３２０のペーパーを用いて、下塗りクリア層の表面を研磨している。
この実施例１では、表面の仕上がり外観がオープンとなった。
【００３７】
なお、水性樹脂の平均分子量は、公知の平均分子量測定装置を用いて測定することができる。平均分子量測定装置としては、例えば、高速ＧＰＣ装置  ＨＬＣ−８２２０Ｇ（東ソー株式会社製、商品名）が挙げられる。この装置では、水を蒸発させた水性樹脂をＴＨＦ（テトラヒドロフラン）等の溶剤に溶解させたものをサンプルとし、このサンプルの分子量の分布ピークに基づいて水性樹脂の平均分子量を測定できる。
【実施例２】
【００３８】
実施例２の下塗りでも、実施例１と同様に、フローコータを用いて、水性クリア塗料を６．０ｇ／（３０ｃｍ）2塗布した。なお、下塗りの水性クリア塗料としては、ナトコ株式会社製，商品名ＩＳＴ７３３を用いた。このＩＳＴ７３３は、不揮発分７５％の水溶性塗料で、水性樹脂（ワニス成分）として、ポリウレタンアクリレート（オリゴマー）及びエポキシアクリレート（オリゴマー）を含有している。これらの水性樹脂の平均分子量は７０００であった。
【００３９】
さらに、上塗りでも、実施例１と同様に、フローコータを用いて、水性クリア塗料（ＩＳＴ７６０）を６．０ｇ／（３０ｃｍ）2塗布した。なお、実施例２でも、上塗りの水性クリア塗料を塗布する前に、粗さ＃３２０のペーパーを用いて、下塗りのクリア層の表面を研磨している。
この実施例２では、表面の仕上がり外観がセミオープンとなった。なお、セミオープンとは、クリア層の表面に、導管等の凹部に起因する凹凸を若干残しつつも、比較的肉持ち感のある仕上がり外観をいう。
【実施例３】
【００４０】
実施例３の下塗りでも、実施例１と同様に、フローコータを用いて、水性クリア塗料（ＩＳＴ７３２）を６．０ｇ／（３０ｃｍ）2塗布した。
次いで、実施例３では、下塗りの水性クリア塗料を熱風乾燥（５０℃×３分）した後、実施例１，２とは異なり、中塗りクリア層形成工程を設けて、中塗りクリア層を形成した。具体的には、まず、フローコータを用いて、紫外線硬化性官能基を有する水性樹脂を含有する水性クリア塗料を６．０ｇ／（３０ｃｍ）2塗布した。その後、下塗りと同様に、熱風乾燥（５０℃×３分）し、２００（ｍＪ／ｃｍ2）の積算光量で紫外線を照射し、硬化させて中塗りクリア層を形成した。なお、中塗りの水性クリア塗料としては、実施例２と同様に、ＩＳＴ７３３（ナトコ株式会社製，商品名）を用いた。
【００４１】
さらに、上塗りでも、実施例１と同様に、フローコータを用いて、水性クリア塗料（ＩＳＴ７６０）を６．０ｇ／（３０ｃｍ）2塗布した。なお、実施例３でも、上塗りの水性クリア塗料を塗布する前に、粗さ＃３２０のペーパーを用いて、中塗りクリア層の表面を研磨している。
この実施例３では、表面の仕上がり外観がクローズとなった。
【実施例４】
【００４２】
実施例４では、実施例１〜３とは異なり、着色工程の前に、捨塗りを行っている。具体的には、非接触塗装機としてエアスプレを用いて、紫外線硬化性官能基を有する水性樹脂を含有する水性クリア塗料を４．０ｇ／（３０ｃｍ）2塗布した。その後、実施例１〜３の下塗り等と同様に、熱風乾燥（５０℃×３分）し、１００（ｍＪ／ｃｍ2）の積算光量で紫外線を照射し、硬化させた。なお、捨塗りの水性クリア塗料としては、ＩＳＴ７３１（ナトコ株式会社製，商品名）を用いた。このＩＳＴ７３１は、不揮発分２０％の水分散系塗料で、水性樹脂（ワニス成分）として、ポリウレタンアクリレート（オリゴマー）を含有している。この水性樹脂の平均分子量は６０００であった。
【００４３】
下塗りは、捨塗りと同様にエアスプレを用いて、ＩＳＴ７３１を８．０ｇ／（３０ｃｍ）2塗布した。その後、実施例１〜３の下塗りと同様に、熱風乾燥（５０℃×３分）し、２００（ｍＪ／ｃｍ2）の積算光量で紫外線を照射し、硬化させて下塗りクリア層を形成した。
【００４４】
次いで、上塗りも、エアスプレを用いて、水性クリア塗料を８．０ｇ／（３０ｃｍ）2塗布した。なお、上塗りの水性クリア塗料としては、ＩＳＴ７７０（ナトコ株式会社製，商品名）を用いた。このＩＳＴ７７０は、不揮発分４０％の水分散系塗料で、水性樹脂（ワニス成分）として、ポリウレタンアクリレート（オリゴマー）を含有している。この水性樹脂の平均分子量は１００００であった。なお、実施例４でも、上塗りの水性クリア塗料を塗布する前に、粗さ＃３２０のペーパーを用いて、下塗りクリア層の表面を研磨している。
この実施例４では、実施例１と同様に、表面の仕上がり外観がオープンとなった。
【００４５】
ところで、上述のように、本発明の実施例１〜４では、いずれもクリア塗料を非接触塗装機（具体的には、フローコータまたはエアスプレ）を用いて塗布したが、オープンからクローズまでの仕上がり外観を容易に調整することができた。これは、クリア塗料として水性クリア塗料を用いたからであり、所望の仕上がり外観にあわせて、水性クリア塗料の不揮発成分の含有率を調整（選択）することができたためである。
【００４６】
なお、本発明の実施例１〜４で用いた水性クリア塗料（ＩＳＴ７３１，ＩＳＴ７３２，ＩＳＴ７３３，ＩＳＴ７６０，ＩＳＴ７７０）には、いずれも光重合開始剤、具体的には、ダロキュアー１１７３（チバガイギ社製、商品名）を含有させている。このため、紫外線を照射することで、水性クリア塗料を速やかに硬化することができ、作業時間を短縮できると共に、クリア層の表面にゴミ等が付着するのを抑制することもでき、木質材の表面外観を良好とすることができた。
【００４７】
（比較形態）
次に、本発明の実施例１〜４との比較のため、比較形態（比較例１〜４）として、従来の塗装方法を用いて、実施例１〜４と同一の木質基材の表面に塗膜を形成した。
具体的には、まず、着色工程において、実施例と同様にして、水性着色塗料を木質基材の表面に２．０ｇ／（３０ｃｍ）2塗布し、熱風乾燥（１００℃×１分）して着色層を形成した。
【００４８】
次に、下塗りクリア層形成工程において、着色層の表面上に下塗りクリア層を形成した。具体的には、まず、接触塗装機を用いて、下塗りとして、クリア塗料を塗布した。その後、実施例と同様に、ＵＶ乾燥機を用いて、下塗りのクリア塗料に２００（ｍＪ／ｃｍ2）の積算光量で紫外線を照射し、硬化させてクリア層を形成した。
なお、下塗りのクリア塗料としては、ＩＳＴ３００（ナトコ株式会社製，商品名）を用いた。このＩＳＴ３００は、不揮発分１００％の無溶剤系塗料で、ワニス成分として、ポリウレタンアクリレート（オリゴマー）、ポリエチレングリコールジアクリレート（モノマー）、及びアクリルモロホリン（モノマー）を含有している。これらの樹脂（ワニス成分）の平均分子量は２０００であった。
【００４９】
次いで、上塗りクリア層形成工程において、上塗りクリア層を形成した。具体的には、まず、クリア塗料を塗布し、その後、実施例と同様に、ＵＶ乾燥機を用いて、上塗りのクリア塗料に３００（ｍＪ／ｃｍ2）の積算光量で紫外線を照射し、硬化させて上塗りクリア層を形成した。
【００５０】
（比較例１）
比較例１の下塗りでは、接触塗装機として、ナチュラルロールコータを用いた。このナチュラルロールコータによって、クリア塗料（ＩＳＴ３００）を１．０ｇ／（３０ｃｍ）2塗布した。
その後、比較例１では、上塗りの前に、中塗りクリア層形成工程を設け、中塗りクリア層を形成した。具体的には、まず、ナチュラルロールコータを用いて、クリア塗料を塗布した。その後、下塗りと同様に、ＵＶ乾燥機を用いて、中塗りのクリア塗料に２００（ｍＪ／ｃｍ2）の積算光量で紫外線を照射し、硬化させて中塗りクリア層を形成した。
【００５１】
なお、中塗りのクリア塗料としては、ＩＳＴ４００（ナトコ株式会社製，商品名）を用いた。このＩＳＴ４００は、不揮発分１００％の無溶剤系塗料で、ワニス成分として、エポキシアクリレート（オリゴマー）、ポリエチレングリコールジアクリレート（モノマー）、及びＥＯ変性トリメチロールプロパントリアクリレート（モノマー）を含有している。これらの樹脂（ワニス成分）の平均分子量は８００であった。
【００５２】
さらに、上塗りクリア層形成工程でも、ナチュラルロールコータを用いて、クリア塗料を１．０ｇ／（３０ｃｍ）2塗布した。なお、上塗りのクリア塗料としては、ナトコ株式会社製，商品名ＩＳＴ５００を用いた。このＩＳＴ５００は、不揮発分１００％の無溶剤系塗料で、ワニス成分として、エポキシアクリレート（オリゴマー）、ポリエチレングリコールジアクリレート（モノマー）、及びエチルカルビトールアクリレート（モノマー）を含有している。これらの樹脂（ワニス成分）の平均分子量は６００であった。また、比較例１でも、実施例と同様に、上塗りのクリア塗料を塗布する前に、粗さ＃３２０のペーパーを用いて、中塗りクリア層の表面を研磨している。
この比較例１では、表面の仕上がり外観がオープンとなった。
【００５３】
（比較例２）
比較例２の下塗りクリア層形成工程では、比較例１と同様に、ナチュラルロールコータ、リバースカキトリロール、ナチュラルロールコータの順に、これらの接触塗装機を用いて、クリア塗料（ＩＳＴ３００）を３．０ｇ／（３０ｃｍ）2塗布した。
その後、比較例１と同様にして、中塗りクリア層形成工程において、クリア塗料（ＩＳＴ４００）を３．０ｇ／（３０ｃｍ）2塗布し、紫外線硬化させて中塗りクリア層を形成した。
【００５４】
さらに、上塗りクリア層形成工程でも、比較例１と同様に、ナチュラルロールコータを用いて、クリア塗料（ＩＳＴ５００）を２．０ｇ／（３０ｃｍ）2塗布した。なお、比較例２でも、実施例と同様に、上塗りのクリア塗料を塗布する前に、粗さ＃３２０のペーパーを用いて、中塗りクリア層の表面を研磨している。
この比較例２では、表面の仕上がり外観がセミオープンとなった。
【００５５】
（比較例３）
比較例３の下塗りクリア層形成工程は、比較例２と同様にして、クリア塗料（ＩＳＴ３００）を３．０ｇ／（３０ｃｍ）2塗布した。
その後、中塗りクリア層形成工程において、ナチュラルロールコータ、リバースカキトリロール、ナチュラルロールコータの順に、これらの接触塗装機を用いて、クリア塗料（ＩＳＴ４００）を３．０ｇ／（３０ｃｍ）2塗布した。次いで、２００（ｍＪ／ｃｍ2）の積算光量で紫外線を照射し、硬化させて中塗りクリア層を形成した。
【００５６】
上塗りクリア層形成工程では、フローコータを用いて、クリア塗料を６．０ｇ／（３０ｃｍ）2塗布した。なお、上塗りのクリア塗料としては、ナトコ株式会社製，商品名ＩＳＴ６００を用いた。このＩＳＴ６００は、不揮発分１００％の無溶剤系塗料で、ワニス成分として、ポリエステルアクリレート（オリゴマー）、アクリルモロホリン（モノマー）、及びＥＯ変性トリメチロールプロパントリアクリレート（モノマー）を含有している。これらの樹脂（ワニス成分）の平均分子量は６００であった。また、比較例３でも、実施例と同様に、上塗りのクリア塗料を塗布する前に、粗さ＃３２０のペーパーを用いて、中塗りクリア層の表面を研磨している。
この比較例３では、表面の仕上がり外観がクローズとなった。
【００５７】
（比較例４）
比較例４では、比較例１〜３とは異なり、着色工程の前に、捨塗りを行っている。具体的には、まず、ナチュラルロールコータを用いて、クリア塗料を１．０ｇ／（３０ｃｍ）2塗布した。その後、１００（ｍＪ／ｃｍ2）の積算光量で紫外線を照射し、硬化させた。なお、捨塗りのクリア塗料として、ＩＳＴ１００（ナトコ株式会社製，商品名）を用いた。このＩＳＴ１００は、不揮発分１００％の無溶剤系塗料で、ワニス成分として、ポリウレタンアクリレート（オリゴマー）、ポリエチレングリコールジアクリレート（モノマー）を含有している。これらの樹脂（ワニス成分）の平均分子量は１５００であった。
【００５８】
次いで、下塗りクリア層形成工程では、比較例２，３と同様にして、クリア塗料（ＩＳＴ３００）を３．０ｇ／（３０ｃｍ）2塗布した。
その後、比較例４では、中塗りを行うことなく、上塗りクリア層形成工程を行った。具体的には、比較例２と同様にして、クリア塗料（ＩＳＴ５００）を２．０ｇ／（３０ｃｍ）2塗布した。なお、比較例４でも、実施例と同様に、上塗りのクリア塗料を塗布する前に、粗さ＃３２０のペーパーを用いて、下塗りクリア層の表面を研磨している。
この比較例４では、表面の仕上がり外観がオープンとなった。
【００５９】
このような、実施例１〜４及び比較例１〜４の木質材において、導管の鮮明さ、肉持ち感、塗布ムラ、艶ムラ、及びローピングについて比較検討した。これらの結果を、表１（実施例１〜４）、及び表２（比較例１〜４）に示す。なお、検討項目について、良好なものを○、比較的良好なものを△、好ましくないものを×で表示している。
【００６０】
【表１】
2004338388.tif 000002
【００６１】
【表２】
2004338388.tif 000003
【００６２】
まず、実施例１と比較例１とを比較する。表１，２に示すように、両者は、仕上がり外観を共に、オープンとしてある。このうち、実施例１は、表１に示すように、いずれの検討項目についても良好であった。具体的には、導管が鮮明で、塗布ムラ、艶ムラ、ローピングのない美観を有していた。これに対し、比較例１では、表２に示すように、いずれの検討項目についても、好ましくなかった。具体的には、導管が不鮮明で、塗布ムラ、艶ムラ、ローピングが生じていた。
【００６３】
これは、次のような理由によると考えられる。実施例１では、クリア塗料の塗布量（噴射量）を抑制することなく、不揮発分が少ない（具体的には、下塗り・上塗り共に不揮発分４０％）水性クリア塗料を選択することで、クリア層の厚みを薄くし、オープン仕上げとした。このため、非接触塗装機（具体的には、フローコータ）にとって、好適な塗布量（具体的には、６．０ｇ／（３０ｃｍ）2）でクリア塗料を塗布することができた。これにより、塗装面の凹凸に影響されることなく塗料を均一に塗布することができ、さらに、導管等の凹部にも好適にクリア塗料を塗布することができた。このため、塗布ムラ、艶ムラ、ローピングが生じることなく、導管を鮮明に発現させることができたと考えられる。
【００６４】
これに対し、比較例１では、クリア塗料をいずれも接触塗装機（具体的には、ナチュラルロールコータ）によって塗布したため、木質基材表面の凹凸の影響で、クリア塗料を均一に塗布することができず、さらには、導管等の凹部内に、好適にクリア塗料を塗布することができなかった。特に、オープン仕上げとするべく、塗布量を抑制しているため（具体的には、下塗り１．０ｇ／（３０ｃｍ）2、中塗り２．０ｇ／（３０ｃｍ）2、上塗り１．０ｇ／（３０ｃｍ）2）、余計にクリア塗料が不均一になってしまった。この影響で、塗布ムラ、艶ムラ、ローピングが生じ、導管を鮮明に発現させることができなかったと考えられる。
また、同様にオープン仕上げとした、実施例４と比較例４とについても、同様な結果となった。
【００６５】
次に、実施例２と比較例２とを比較する。表１，２に示すように、両者は、仕上がり外観を共に、セミオープンとしてある。このうち、実施例２は、表１に示すように、いずれの検討項目についても良好であった。具体的には、導管が鮮明で、肉持ち感が良好で、塗布ムラ、艶ムラ、ローピングのない美観を有していた。これは、実施例１と同様に、非接触塗装機（具体的には、フローコータ）にとって、好適な塗布量（具体的には、６．０ｇ／（３０ｃｍ）2）でクリア塗料を塗布することができたためと考えられる。
【００６６】
これに対し、比較例２では、表２に示すように、肉持ち感、塗布ムラ、艶ムラについては、実施例２に比してやや劣るものの、セミオープンとしては比較的良好であった。ところが、導管は不鮮明で、ローピングが生じていた。ローピングが生じたのは、比較例１と同様に、上塗りのクリア塗料を接触塗装機（具体的には、ナチュラルロールコータ）によって塗布したためである。導管が不鮮明なのは、比較例１と同様に、クリア塗料をいずれも接触塗装機（具体的には、ナチュラルロールコータ、リバースカキトリロール）によって塗布したため、導管等の凹部内に、好適にクリア塗料を塗布することができなかったためと考えられる。
【００６７】
次に、実施例３と比較例３とを比較する。表１，２に示すように、両者は、仕上がり外観を共に、クローズとしてある。このうち、実施例３は、表１に示すように、いずれの検討項目についても良好であった。具体的には、肉持ち感が良好で、塗布ムラ、艶ムラ、ローピングのない美観を有していた。これは、実施例１，２と同様に、非接触塗装機（具体的には、フローコータ）にとって、好適な塗布量（具体的には、６．０ｇ／（３０ｃｍ）2）でクリア塗料を塗布することができたためと考えられる。
【００６８】
これに対し、比較例３でも、表２に示すように、肉持ち感が良好で、ローピングも生じていなかった。また、塗布ムラ、艶ムラについては、実施例２に比してやや劣るものの、比較的良好であった。これは、実施例３と同様に、上塗りのクリア塗料を非接触塗装機（具体的には、フローコータ）を用いて塗布したためであり、しかも、フローコータにとって、好適な塗布量（具体的には、６．０ｇ／（３０ｃｍ）2）でクリア塗料を塗布することができたためと考えられる。
【００６９】
次に、下塗りのクリア塗料について、比較例１〜４と実施例１〜４とを比較する。
比較例１〜４で用いた下塗りのクリア塗料、具体的には、ＩＳＴ３００を構成する樹脂（ワニス成分）の平均分子量は、２０００であった。 このため、比較例１〜４では、下塗りにおいて、木質基材への塗料の浸透が不均一となり、塗布ムラ、艶ムラが生じてしまった。
【００７０】
これに対し、実施例１〜４で用いた下塗りのクリア塗料、具体的には、ＩＳＴ７３１，ＩＳＴ７３２，ＩＳＴ７３３を構成する樹脂（ワニス成分）の平均分子量は、それぞれ、６０００，６２００，７０００であった。このように、実施例１〜４では、下塗りにおいて、比較例１〜４に比して平均分子量の大きい樹脂を含むクリア塗料を用いたため、木質基材への塗料の浸透が均一となり、塗布ムラ、艶ムラが生じることなく、良好な木質感を発現させることができた。
【実施例５】
【００７１】
次に、本発明の実施例５について説明する。本実施例５は、実施例１と比較して、下塗りクリア層形成工程を行わない（下塗りクリア層を形成しない）点のみが異なり、その他（着色工程、上塗りクリア層形成工程）については同様にして行った。
具体的には、まず、着色工程において、水性着色塗料を木質基材の表面に塗布し、熱風乾燥して着色層を形成した。詳細には、スポンジロールコータ、リバースカキトリロール、ナチュラルロールコータの順で、これらの塗装機を用いて、木質基材の表面に水性着色塗料を２．０ｇ／（３０ｃｍ）2塗布した。その後、ヒータを用いて、水性着色塗料を熱風乾燥（１００℃×１分）し（水分除去）、着色層を形成した。
【００７２】
次いで、上塗りクリア層形成工程において、上塗りクリア層を形成した。具体的には、実施例１と同様に、フローコータを用いて、水性クリア塗料（ナトコ株式会社製，商品名ＩＳＴ７６０）を６．０ｇ／（３０ｃｍ）2塗布した。次いで、上塗りの水性クリア塗料を熱風乾燥（５０℃×３分）した後、ＵＶ乾燥機を用いて、上塗りの水性クリア塗料に３００（ｍＪ／ｃｍ2）の積算光量で紫外線を照射し、硬化させて上塗りクリア層を形成した。
【００７３】
本実施例５の木質材は、表１に示すように、表面の仕上がり外観がオープンとなった。この実施例５では、実施例１と同様に、導管が鮮明で、ローピングのない美観を有していた。また、塗布ムラ、艶ムラについては、実施例１に比してやや劣るものの、比較的良好であった。このように、実施例５では、１つのクリア層形成工程（上塗りクリア層形成工程）のみによってクリア層を１層のみ形成し、オープン仕上げとしたが、クリア塗料を均一に塗布することができ、導管等の凹部にも好適に塗布することができた。
【００７４】
以上により、本発明の製造方法を用いることで、仕上がり外観をオープンからクローズまで容易に調整することができ、オープンからクローズまでのいずれの仕上がり外観とした場合でも、塗料を均一に塗布することができ、導管等の凹部にも好適に塗布することができるといえる。
【００７５】
以上において、本発明を実施例１〜５に即して説明したが、本発明は上記実施例に限定されるものではなく、その要旨を逸脱しない範囲で、適宜変更して適用できることはいうまでもない。
例えば、実施例１，２，４では、２つのクリア層形成工程（下塗りクリア層形成工程及び上塗りクリア層形成工程）を設け、２つのクリア層（下塗りクリア層及び上塗りクリア層）を形成した。また、実施例３では、３つのクリア層形成工程（下塗りクリア層形成工程、中塗りクリア層形成工程、上塗りクリア層形成工程）を設け、３つのクリア層を形成した。また、実施例５では、１つのクリア層形成工程によって、クリア層を１つのみ形成した。しかし、クリア層形成工程の数は、１つ、２つあるいは３つに限定されるものではなく、いくつ設けても良い。